FR 2908781 A1 20080523 FR 0610111 A 20061116 10 La présente invention se rapporte à un procédé permettant de diminuer les teneurs en soufre contenus de manière générale dans les hydrocarbures et plus particulièrement dans les essences et de façon préférée, dans les essences de craquage tout en préservant un indice d'octane élevé et en minimisant la consommation d'hydrogène. 15 Les spécifications sur les carburants automobiles prévoient une forte diminution de la teneur en soufre dans ces carburants, et notamment sur les essences. Cette diminution est destinée à limiter, notamment la teneur en oxyde de soufre et d'azote dans les gaz d'échappement d'automobiles. La législation européenne précise les spécifications des carburants essences qui sont depuis 2005 de 50 ppm de soufre et seront en 2009 de 10 ppm de 20 soufre. Pour atteindre ces spécifications, il est nécessaire de traiter les essences afin d'en diminuer la teneur en soufre. Les sources principales de soufre dans les bases pour essences sont les essences dites de craquage, et principalement, la fraction d'essence issue d'un procédé de craquage 25 catalytique d'un résidu de la distillation atmosphérique ou sous vide d'un pétrole brut. La fraction d'essence issue du craquage catalytique, qui représente en moyenne 40 % des bases essence, contribue en effet pour plus de 90% à l'apport de soufre dans les essences. Par conséquent, la production d'essences peu soufrées nécessite une étape de désulfuration des essences de craquage catalytique. Parmi les autres sources d'essence riches en soufre, citons 30 également les essences de coker, de visbreaker ou, dans une moindre mesure, les essences issues de la distillation atmosphérique ou les essences de vapocraquage. 1 2908781 2 La diminution de la teneur en soufre dans les essences peut être obtenue en approvisionnant la raffinerie en pétroles bruts pauvres en soufre, mais la raréfaction du pétrole incite de plus en plus les raffineurs à acheter des bruts à haute teneur en soufre. Parmi les autres voies possibles pour produire des carburants à faible teneur en soufre, celle qui a été 5 très largement retenue consiste à traiter spécifiquement les bases essences riches en soufre par des procédés d'hydrodésulfuration en présence d'hydrogène. Les procédés traditionnels désulfurent les essences de manière non sélective en hydrogénant une grande partie des mono-oléfines, ce qui engendre une forte perte en indice d'octane et une forte consommation d'hydrogène. Les procédés les plus récents, tels que le procédé Prime G+ (marque commerciale), permettent de désulfurer les essences de craquage riches en oléfines, tout en limitant l'hydrogénation des mono-oléfines et par conséquent la perte d'octane et la forte consommation d'hydrogène qui en résulte. De tels procédés sont par exemples décrits dans les demandes de brevet EP-A-1077247 et EP-A-1174485. Toutefois, dans le cas où l'on doit désulfurer les essences de craquage de manière très profonde, une partie des oléfines présentes dans les essences de craquage est hydrogénée d'une part et se recombine avec l'H2S pour former des mercaptans d'autre part. L'hydrodésulfuration des essences de craquage qui contiennent des mono-oléfines, consiste à faire passer, sur un catalyseur de type sulfure de métal, la charge à traiter mélangée à de l'hydrogène, afin de promouvoir les réactions de réduction du soufre en sulfure d'hydrogène (H2S). Le mélange réactionnel est ensuite refroidi afin de condenser l'essence. La phase gazeuse contenant l'excès d'hydrogène et l'H2S est séparée et l'essence désulfurée est récupérée. Les composés soufrés résiduels généralement présents dans l'essence désulfurée peuvent être séparés en deux familles distinctes : les composés soufrés non hydrogénés présents dans la charge d'une part, et les composés soufrés formés dans le réacteur par des réactions secondaires dites de recombinaison. Parmi cette dernière famille de composés soufrés, les composés majoritaires sont les mercaptans issus de l'addition de l'H2S formé dans le réacteur sur les mono-oléfines présentes dans la charge. Les mercaptans de formule chimique R-SH où R est un groupement alkyle, sont également appelés mercaptans de recombinaison, et représentent généralement entre 20% poids et 80% poids du soufre résiduel dans les essences désulfurées. La réduction de la teneur en mercaptans de recombinaison peut être réalisée par hydrodésulfuration catalytique, mais cela entraîne l'hydrogénation d'une partie importante des 2908781 3 mono-oléfines présentes dans l'essence, ce qui entraîne alors une forte diminution de l'indice d'octane de l'essence ainsi qu'une surconsommation d'hydrogène. Il est par ailleurs connu que la perte d'octane liée à l'hydrogénation des mono-oléfines lors de l'étape d'hydrodésulfuration est d'autant plus grande que la teneur en soufre visée est basse, 5 c'est-à-dire que l'on cherche à éliminer en profondeur les composés soufrés présents dans la charge. Pour ces raisons, il est alors préférable de traiter cette essence partiellement hydrodésulfurée par une technique d'adsorption judicieusement choisie qui permettra d'éliminer à la fois les composés soufrés initialement présents dans les essences de craquage 10 et non convertis et les mercaptans de recombinaison, ceci sans hydrogéner les mono-oléfines présentes, afin de préserver l'indice d'octane. 15 Différentes solutions sont décrites dans la littérature pour désulfurer les essences de craquage à l'aide de procédés de type adsorption ou par combinaison d'étapes d'hydrodésulfuration ou d'adsorption. Par exemple, la demande de brevet US20030188992 décrit comment désulfurer les essences oléfiniques en traitant l'essence dans une première étape d'hydrodésulfuration, puis 20 en éliminant les composés soufrés de type mercaptans au cours d'une étape de finition. Cette étape de finition consiste principalement en une extraction des mercaptans par solvant par lavage. Le brevet US5866749 propose une solution pour éliminer le soufre élémentaire et les mercaptans contenus dans une coupe oléfinique en faisant passer le mélange à traiter sur un 25 métal réduit choisi parmi les groupes IB, IIB, IIIA du tableau périodique et mis en œuvre à une température inférieure à 37 C. Le brevet US6579444 présente un procédé destiné à éliminer le soufre présent dans les essences ou le soufre résiduel présent dans les essences partiellement désulfurées basé sur 30 l'utilisation d'un solide contenant du cobalt ainsi qu'un métal du groupe VI. La demande de brevet US2003/0226786 présente un procédé de désulfuration d'essence par adsorption ainsi que les méthodes pour régénérer l'adsorbant. L'adsorbant envisagé est tout catalyseur d'hydrotraitement et plus particulièrement les solides contenant 5 2908781 4 un métal du groupe VIII seul ou en mélange avec un métal du groupe VI et contenant entre 2% et 20% poids de métal du groupe VIII. Résumé de l'invention L'invention porte sur un procédé de traitement d'une fraction hydrocarbonée contenant du 10 soufre comprenant les étapes suivantes: a) une étape d'hydrodésulfuration de ladite fraction hydrocarbonée afin de produire un effluent appauvri en soufre consistant à faire passer ladite fraction hydrocarbonée en mélange avec de l'hydrogène sur au moins un catalyseur d'hydrodésulfuration 15 b) une étape de séparation de la fraction hydrocarbonée partiellement désulfurée, de l'hydrogène introduit en excès ainsi que de l'H2S formée lors de l'étape a) c) une étape de captation des composés soufrés consistant à mettre en contact la fraction hydrocarbonée partiellement désulfurée issue de l'étape b) avec un adsorbant comprenant au moins un élément sélectionné dans le groupe constitué par les éléments 20 des groupes VIII, IB, IIB et IVA (les groupes VIII, IB, IIB et IVA selon la classification CAS correspondent respectivement au métaux des groupes 8 à 10 pour le groupe VIII, aux métaux du groupe 11 pour le groupe IB, aux métaux du groupe 12 pour le groupe IIB et aux métaux du groupe 14 pour le groupe IVA de la nouvelle classification IUPAC selon CRC Handbook of Chemistry and Physics, éditeur CRC press, rédacteur en chef 25 D.R. Lide , 81ème édition, 2000-2001), l'adsorbant étant mis en oeuvre sous forme réduite en absence d'hydrogène à une température supérieure à 40 C, la teneur en métal sous forme réduite de l'adsorbant étant supérieure à 25% poids. En raison de l'étape de captation en aval de l'étape d'hydrodésulfuration, les conditions 30 opératoires de l'étape d'hydrodésulfuration sont beaucoup moins sévères (par exemple, diminution importante de la température et/ou de la pression opératoire) ce qui engendre une amélioration de la durée de vie du catalyseur de l'étape d'hydrodésulfuration ainsi que de la consommation d'énergie. 5 2908781 Description détaillée de l'invention 5 Il a été découvert qu'il est possible d'utiliser un métal ou une combinaison des métaux appartenant aux groupes VIII, IB, IIB ou IVA de la classification périodique des éléments, dans des conditions particulières afin d'éliminer par adsorption les différents composés soufrés résiduels issus d'une première étape d'hydrodésulfuration. Ces métaux sont déposés sur un support et réduits avant utilisation. Ils peuvent alors capter par chimisorption à la fois 10 les composés soufrés tels que les mercaptans ainsi que les composés non convertis tels que les thiophéniques à condition d'utiliser une température assez élevée au moins supérieure à 40 C, de préférence supérieure à 50 C, de façon préférée supérieure à 75 C et de façon très préférée supérieure à 100 C. Une fois l'adsorbant saturé de soufre, il peut être remplacé par un nouvel adsorbant réduit. Le dispositif d'adsorption du soufre comprend donc généralement un ou 15 plusieurs réacteurs afin de permettre une opération en continue. La présente invention propose donc un procédé de désulfuration profonde d'une coupe hydrocarbonée, de préférence une essence, et est particulièrement adaptée au traitement des essences de craquage contenant des oléfines. L'invention consiste en l'enchaînement d'au 20 moins une hydrodésulfuration catalytique suivie d'au moins une étape de désulfuration par adsorption destinée à éliminer à la fois les mercaptans de recombinaison et les soufrés non convertis afin de limiter la perte en octane de l'essence à traiter. -Description de la charge : 25 La fraction hydrocarbonée contenant du soufre traitée est de préférence une essence contenant des composés oléfiniques. La coupe hydrocarbonée à traiter peut être une coupe essence et plus précisément une coupe essence issue d'un procédé de craquage catalytique. Toute essence issue d'un procédé de 30 craquage quel qu'il soit pourra être utilisée comme charge. En effet, ces essences contiennent des composés oléfiniques et il est nécessaire de désulfurer ces essences tout en préservant leur indice d'octane. 2908781 6 La fraction hydrocarbonée traitée présente généralement une température d'ébullition inférieure à 350 C, de préférence inférieure à 300 C et de façon très préférée inférieure à 250 C. 5 -Description de l'étape d'hydrodésulfuration catalytique (étape a) L'étape d'hydrodésulfuration est mise en oeuvre pour réduire la teneur en soufre de la fraction hydrocarbonée à traiter. Sa mise en oeuvre est particulièrement nécessaire lorsque la charge à désulfurer contient plus de 100 ppm poids de soufre et de façon plus générale plus de 50 ppm poids de soufre. 10 L'étape d'hydrodésulfuration consiste à mettre en contact l'essence à traiter avec de l'hydrogène, dans un ou plusieurs réacteurs d'hydrodésulfuration en série, contenant un ou plusieurs catalyseurs adaptés pour réaliser l'hydrodésulfuration. 15 Selon un mode préféré de réalisation de l'invention, l'étape a) sera mise en oeuvre dans le but de réaliser une hydrodésulfuration de façon sélective, c'est-à-dire avec un taux d'hydrogénation des mono-oléfines inférieur à 80%, de préférence inférieur à 70% et de façon très préférée inférieure à 60%. 20 La pression d'opération de cette étape est généralement comprise entre 0,5 MPa et 5 MPa et de préférence entre 1 MPa et 3 MPa. La température est généralement comprise entre 200 C et 400 C et de préférence entre 220 C et 380 C. Dans le cas où l'étape a) d'hydrodésulfuration est effectuée dans plusieurs réacteurs en série, la température moyenne d'opération de chaque réacteur est généralement supérieure d'au moins 5 C, de préférence 25 d'au moins 10 C et de façon très préférée d'au moins 15 C à la température d'opération du réacteur qui le précède. La quantité de catalyseur mise en oeuvre dans chaque réacteur est généralement telle que le rapport entre le débit d'essence à traiter exprimé en m3 par heure aux conditions 30 standards, par m3 de catalyseur (également appelé vitesse spatiale) est compris entre 0,5 h-1 et 20 h-1 et de préférence entre 1 h-1 et 15 h-1. De façon très préférée, le premier réacteur sera opéré avec une vitesse spatiale comprise entre 2 h-1 et 8 h-1. 2908781 7 Le débit d'hydrogène est généralement tel que le rapport entre le débit d'hydrogène exprimé en normaux m3 par heure (Nm3/h) et le débit de charge à traiter exprimé en m3 par heure aux conditions standards est compris entre 50 Nm3/m3 et 1000 Nm3/m3, de préférence entre 70 Nm3/m3 et 800 Nm3/m3. 5 Le taux de désulfuration atteint au cours de cette étape d'hydrodésulfuration est généralement supérieur à 50% et de préférence supérieur à 70%. Le taux de désulfuration dépend de la teneur en soufre de la charge à traiter, mais il est tel que le produit issu de l'étape a) contient moins de 100 ppm poids de soufre et de façon préférée moins de 50 ppm poids de 10 soufre. Tout catalyseur connu de l'homme de l'art pour promouvoir les réactions de transformation du soufre organique en H2S en présence d'hydrogène peut être utilisé dans le cadre de l'invention. Toutefois, selon un mode particulier de réalisation de l'invention, il est 15 préféré l'utilisation de catalyseurs présentant une bonne sélectivité vis-à-vis des réactions d'hydrodésulfuration. A titre d'exemple, il est possible d'utiliser des catalyseurs qui comprennent un support minéral amorphe et poreux sélectionné dans le groupe constitué par les alumines, le carbure de silicium, la silice, les silice-alumines, l'oxyde de titane, l'oxyde de magnésium, ces deux derniers oxydes étant utilisés seul ou en mélange avec l'alumine ou la 20 silice-alumine. Il est de préférence choisi dans le groupe constitué par la silice, la famille des alumines de transition et les silice-alumines. De manière très préférée, le support est essentiellement constitué par au moins une alumine de transition, c'est-à-dire qu'il comprend au moins 51 % poids, de préférence au moins 60 % poids, de manière très préféré au moins 80 % poids, voire au moins 90 % poids d'alumine de transition. Il peut éventuellement être 25 constitué uniquement d'une alumine de transition. La surface spécifique du support est généralement inférieure à 200 m2/g et de manière préférée inférieure à 150 m2/g. La porosité du catalyseur avant sulfuration est généralement telle que celui-ci possède un diamètre moyen de pore supérieur à 20 nm, de manière préférée supérieur à 25 nm voire 30 nm et souvent compris entre 20 et 140 nm, de préférence entre 20 et 100 nm, et très préférentiellement entre 30 25 et 80 nm. Le diamètre de pore est mesuré par porosimétrie au mercure selon la norme ASTM D4284-92 avec un angle de mouillage de 140 . Le catalyseur d'hydrodésulfuration contient généralement au moins un métal du groupe VIB et/ou au moins un métal du groupe VIII sur un support (les groupes VIB et VIII selon la classification CAS correspondent respectivement au métaux des groupes 6 et des 2908781 8 groupes 8 à 10 de la nouvelle classification IUPAC selon CRC Handbook of Chemistry and Physics, éditeur CRC press, rédacteur en chef D.R. Lide , 81 ème édition, 2000-2001). Le métal du groupe VIB est généralement le molybdène ou le tungstène le métal du groupe VIII est généralement le nickel ou le cobalt. La densité surfacique du métal du groupe VIB est 5 généralement comprise selon l'invention entre 2.10.4 et 4,0.10-3 gramme d'oxyde dudit métal par m2 de support, de préférence entre 4.10"4 et 1,6.10-3 gramme d'oxyde dudit métal par m2 de support. De façon très préférée, on utilisera un catalyseur ou un enchaînement de catalyseurs 10 tels que décrits dans la demande de brevet US20060000751A1. Ce sont des catalyseurs comprenant un support, par exemple choisi parmi les oxydes réfractaires tels que les alumines, les silices, les silice-alumines ou la magnésie, utilisés seuls ou en mélange entre eux, un métal du groupe VIB, de préférence le molybdène ou le tungstène promu ou non par un métal du groupe VIII, de préférence le cobalt ou le nickel. Ces catalyseurs présentent un 15 diamètre moyen de pores supérieur à 22 nm. Dans le cas éventuel d'un enchaînement de catalyseur, le procédé comprend une succession d'étapes d'hydrodésulfuration, telle que l'activité du catalyseur d'une étape n+l est comprise entre 1% et 90% de l'activité du catalyseur de l'étape n. 20 -Étape de séparation de l'hydrogène et de l'H2S (étape b) Cette étape est mise en oeuvre afin de séparer l'excès d'hydrogène ainsi que l'H2S de la fraction hydrocarbonée. A titre d'illustration, l'étape b) est de préférence réalisée de la façon suivante. Après 25 l'étape a) d'hydrodésulfuration, le mélange réactionnel est refroidi, à une température généralement inférieure à 80 C et de préférence inférieure à 60 C afin de condenser les hydrocarbures. Les phases gaz et liquide sont séparées dans un ballon de séparation. La fraction liquide qui contient l'essence désulfurée ainsi qu'une fraction de l'H2S dissout est envoyée vers une section de stripage, la fraction gazeuse constituée principalement 30 d'hydrogène et qui contient la majorité de l'H2S est envoyée vers une section de purification. Le stripage peut être réalisée en chauffant la fraction hydrocarbonée dans une colonne de distillation afin d'extraire, en tête, les composés légers entraînés par dissolution dans la fraction liquide ainsi que l'H2S résiduel dissous. La température de l'essence strippée récupérée en fond de colonne est généralement comprise entre 120 C et 250 C. 2908781 9 L'étape b) est de préférence mise en oeuvre afin que le soufre sous forme d'H2S restant dans l'essence, avant l'étape d'adsorption c), représente au plus 30% voire 20% voire 10% du soufre total présent dans la fraction hydrocarbonée traitée. 5 -Étape de désulfuration par adsorption (étape c) L'essence obtenue après hydrodésulfuration catalytique (étape a) et après séparation des gaz tels que l'hydrogène et l'H2S (étape b) est envoyée vers une étape d'adsorption (étape 10 c). Cette étape d'adsorption est réalisée par la mise en contact de l'hydrocarbure produit avec un solide adsorbant présentant une forte affinité à la fois pour les composés soufrés non convertis tels que les composés thiophéniques déjà présents dans l'essence de craquage à désulfurer et pour les mercaptans de recombinaison produits lors de l'étape d'liydrodésulfuration catalytique. 15 L'adsorbant comprend au moins un élément sélectionné dans le groupe constitué par les éléments des groupes VIII, IB, IIB et IVA, de manière préférée au moins un élément sélectionné dans le groupe constitué par le nickel ou le fer pour le groupe VIII, le cuivre pour le groupe IB , le zinc pour le groupe IIB et le plomb pour le groupe IVA et de manière très 20 préférée l'adsorbant contient au moins du nickel. L'adsorbant est mis en oeuvre sous forme réduite. La teneur en métal sous forme réduite de l'adsorbant est de préférence supérieure à 25% poids, et de façon très préférée supérieure à 40% poids. La teneur en métal sous forme 25 réduite de l'adsorbant est calculée ainsi: teneur en métal réduit = [(masse de métal sous forme réduite)/(masse de l'adsorbant)] * 100. L'adsorbant peut comprendre un support à base d'oxyde métallique ou un liant à base 30 d'oxyde métallique, l'oxyde métallique étant sélectionné dans le groupe constitué par les familles suivantes : les silices, les alumines, les silice-alumines ainsi que les zéolites. De préférence, une alumine est choisie. La surface BET de ladite alumine est généralement la plus élevée possible afin de favoriser le contact entre la charge et le solide. La surface BET du 10 2908781 support est de préférence supérieure à 100 m2/g, de manière plus préférée supérieure à 125 m2/g et de manière très préférée supérieure à 150 m2/g. La désulfuration par adsorption fait intervenir la chimisorption des molécules soufrées 5 sur le support et ce phénomène nécessite l'apport d'une énergie d'activation. Par conséquent la température de travail est généralement supérieure à 40 C, de préférence supérieure à 50 C, manière préférée supérieure à 75 C et de manière très préférée supérieure à 100 C. La charge doit de préférence rester liquide ce qui nécessite une pression suffisante et supérieure à la pression de vaporisation de la charge. 10 L'adsorbant est généralement mis en oeuvre en absence d'hydrogène à une température supérieure à 40 C ou encore comprise entre 40 C et 300 C, de préférence entre 100 C et 250 C, de manière préférée entre 130 C et 240 C et de manière encore plus préférée entre 140 C et 240 C. La Vitesse Volumique Horaire (VVH) est définie comme le débit volumique de charge en entrée par volume d'adsorbant utilisé et est de préférence comprise entre 0,1 h_1 et 20 h"1, de manière plus préférée entre 0,5 h"1 et 15 h-1 et de façon très préférée entre 0,5 h-1 et 10 h-1. 20 Avant utilisation du solide, il est nécessaire de réduire le métal contenu dans la masse de captation. Plusieurs solutions peuvent être envisagées pour réaliser cette étape de réduction. Le métal peut être réduit par imprégnation d'un composé organique oxygéné tel qu'une cétone, un aldéhyde, un alcool, un acide carboxylique, qui suite à un traitement thermique servira d'agent réducteur (voir la demande de brevet FR2642670). Ce mode de 25 réduction peut également être mis en oeuvre en présence d'un additif halogéné (voir la demande de brevet FR2680703). Le métal peut également être réduit sous un flux d'hydrogène afin de former du métal réduit. La température finale de réduction devra être supérieure à 150 C, de préférence supérieure à 250 C et encore de préférence supérieure à 400 C. On vise à réduire de manière très préférée plus de 30% , voire plus de 40% et voire 30 plus de 50% du métal dispersé en surface des cristallites. Il est par ailleurs connu que les métaux réduits tendent à s'échauffer lorsqu'ils sont manipulés sous air, du fait de leur réactivité vis-à-vis de l'oxygène. Il peut donc être avantageux, tout en restant dans le cadre de l'invention, d'utiliser des masses de captation réduites qui ont subi une étape de passivation superficielle. Par étape de passivation 15 2908781 11 superficielle, on entend une étape de neutralisation de la réactivité du solide avec l'oxygène de l'air, par un traitement réversible. Les méthodes les plus répandues de passivation consistent à réaliser une oxydation partielle et surfacique du métal sous air ou bien de passiver le métal par adsorption de dioxyde de carbone, ou encore d'enrober le solide dans une 5 paraffine qui constitue une couche protectrice. Schémas pouvant être mis en oeuvre dans le cadre de l'invention. Tout en restant dans le cadre de l'invention, différents schémas peuvent être mis en oeuvre afin de produire, à moindre coût, une essence désulfurée. Le choix du schéma optimal 10 dépend en fait des caractéristiques des essences à traiter et à produire ainsi que des contraintes propres à chaque raffinerie. A titre d'illustration et sans que cela soit limitatif, les schémas ci-dessous peuvent être envisagés, tout en restant dans le cadre de l'invention. 15 Selon une première variante, l'étape c) de captation peut être mis en oeuvre directement en série avec l'étape b) de séparation. En particulier, dans le cas où l'étape b) de séparation est réalisée à une température compatible avec la température d'opération de l'étape c) de captation, l'effluent issu de l'étape b) sera directement envoyé dans l'étape c). Il peut 20 également être envisagé d'ajuster la température entre les étapes b) et c) au moyen de dispositifs d'échange thermique. Selon une deuxième variante, avant l'étape c) de captation du soufre, il peut aussi être envisager de mélanger à l'essence issue de l'étape b), une autre essence contenant du soufre 25 telle que, par exemple, les essences de distillation du pétrole brut, les essences issues de tout procédé de craquage telles que les essences issues de pyrolyse, de procédés de cokéfaction ou d'hydrocraqueur. Selon une troisième variante, il peut être avantageux de distiller la fraction hydrocarbonée à 30 traiter en plusieurs fractions et de traiter séparément chaque fraction. A titre d'exemple, il est possible, tout en restant dans le cadre de l'invention, de distiller la fraction hydrocarbonée à traiter en deux fractions, une fraction légère et une fraction lourde, de ne traiter que la fraction lourde par l'étape a) d'hydrodésulfuration, de remélanger les fractions légères et lourde avant ou après l'étape b) de séparation de l'H2S, et de traiter conjointement les fractions légères et 2908781 12 lourdes dans l'étape c) de captation. Ce schéma présente l'avantage de ne pas hydrotraiter la fraction légère qui est riche en oléfines mais généralement pauvre en soufre, ce qui peut permettre, au global, de limiter la perte d'octane. 5 Selon une quatrième variante, il est possible de traiter la fraction hydrocarbonée contenant du soufre dans une première étape consistant à convertir les composés soufrés saturés légers de type mercaptans en composés soufrés plus lourds. Ce type de traitement peut être réalisé, soit par une méthode d'oxydation des mercaptans en disulfures connue de l'homme du métier, soit, par une méthode de traitement à l'hydrogène dans des conditions douces telle que décrite 10 dans la demande de brevet EP-A-1077247. La fraction hydrocarbonée ainsi produite peut être distillée en au moins deux coupes, de préférence en trois coupes, une coupe légère, une coupe intermédiaire et une coupe lourde. Dans le cas de trois coupes, chacune des coupe intermédiaire et lourde est traitée séparément dans une étape d'hydrodésulfuration (étape a), puis une étape de séparation (étape b) et l'étape de captation des composés soufrés (étape c) 15 est mise en oeuvre sur les effluents des étapes b) ou sur leur mélange. En conclusion, l'invention concerne un procédé de traitement d'une fraction hydrocarbonée contenant du soufre comprenant les étapes suivantes: a) une étape d'hydrodésulfuration de ladite fraction hydrocarbonée afin de produire un 20 effluent appauvri en soufre consistant à faire passer ladite fraction hydrocarbonée en mélange avec de l'hydrogène sur au moins un catalyseur d'hydrodésulfuration b) une étape de séparation de la fraction hydrocarbonée partiellement désulfurée, de l'hydrogène introduit en excès ainsi que de l'H2S formée lors de l'étape a) c) une étape de captation des composés soufrés consistant à mettre en contact la fraction 25 hydrocarbonée partiellement désulfurée issue de l'étape b) avec un adsorbant comprenant au moins un élément sélectionné dans le groupe constitué par les éléments des groupes VIII, IB, IIB et IVA, l'adsorbant étant mis en oeuvre sous forme réduite en absence d'hydrogène à unetempérature supérieure à 40 C, en absence d'hydrogène, de préférence comprise entre 40 C et 300 C, la teneur en métal sous forme réduite de 30 l'adsorbant étant supérieure à 25% poids, et de préférence supérieure à 40% poids. Selon un mode préféré, la fraction hydrocarbonée est une essence contenant des composés oléfiniques. 2908781 13 De préférence, l'adsorbant comprend au moins un élément sélectionné dans le groupe constitué par le nickel ou le fer pour le groupe VIII, le cuivre pour le groupe IB , le zinc pour le groupe IIB et le plomb pour le groupe IVA et de manière très préférée, l'adsorbant comprend du nickel. 5 De manière préférée, l'adsorbant comprend un support à base d'oxyde métallique ou un liant à base d'oxyde métallique, l'oxyde métallique étant sélectionné dans le groupe constitué par les familles suivantes : les silices, les alumines, les silice-alumines ainsi que les zéolites. Exemple 1 (selon l'art antérieur) : Un catalyseur a d'hydrodésulfuration est obtenu par imprégnation sans excès de solution 10 d'une alumine de transition se présentant sous forme de billes de surface spécifique de 130 m2/g et de volume poreux 0,9 ml/g, par une solution aqueuse contenant du molybdène et du cobalt sous forme d'heptamolybdate d'ammonium et de nitrate de cobalt. Le catalyseur est ensuite séché et calciné sous air à 500 C. La teneur en cobalt et en molybdène de cet échantillon est de 3% poids de CoO et 10 % poids de MoO3. 15 100 ml du catalyseur A sont placés dans un réacteur d'hydrodésulfuration tubulaire à lit fixe. Le catalyseur est tout d'abord sulfuré par traitement pendant 4 heures sous une pression de 3,4 N[Pa à 350 C, au contact d'une charge constituée de 2% poids de soufre sous forme de diméthyldisulfure dans du n-heptane. La charge traitée est une essence de craquage catalytique dont le point initial d'ébullition est 20 de 50 C et le point final de 225 C et dont le MON est de 80.6 et le RON de 92.5. Sa teneur en soufre est de 1650 ppm poids et son indice de brome (IBr) est de 69 g/100 g, ce qui correspond, approximativement à 36 % poids d'oléfines. Cette charge est traitée sur le catalyseur a, sous une pression de 1,5 MPa, un rapport 25 volumique hydrogène sur charge à traiter (H2/HC) de 300 1/1 et une VVH de 3 h-I. Après traitement, le mélange d'essence et d'hydrogène est refroidi, l'hydrogène riche en H2S est séparé de l'essence liquide, et l'essence est soumise à un traitement de stripage par injection d'un flux d'hydrogène afin d'éliminer les traces résiduelles d'H2S dissous dans l'essence. Le tableau 1 montre l'influence de la température sur les taux de désulfuration et saturation 30 des oléfines. 14 2908781 Références de l'essence hydrodésulfurée Al A2 A3 A4 Température, C 290 300 310 320 Mercaptans, ppm poids 31,2 24,7 18,1 10,2 Soufre total, ppm poids 55,6 30,0 19,8 10,8 Taux de désulfuration, % 96, 5% 98,2% 98,8% 99,3% Taux d'hydrogénation des oléfines,% 30,8% 38,2% 46,5% 55,6% Delta MON 1,3 1,5 1,9 2,2 Delta RON 3,7 4,7 5,5 7,2 Tableau 1 Les températures opératoires requises pour atteindre 10 ppm de soufre avec ce type d'essence est élevée. Dans ces conditions, il est possible d'atteindre des taux de désulfuration supérieurs 5 à 99 %, mais le taux de saturation des oléfines devient alors très élevé (supérieur à 55%, voir l'essence hydrodésulfurée A4). Exemple 2 : Influence de la masses de captation 10 L'essence Al telle que décrite dans l'exemple 1 est utilisée afin de comparer les performances de différentes masses de captation du soufre. Avant mise en oeuvre, chacune de ces trois masses est réduite sous hydrogène dans un réacteur tubulaire contenant 50 ml de ladite masse. Trois masses de captation ont été évaluées : La masse (31 commercialisée par la société Axens sous la référence LD341 est composée d'un 15 support à base d'alumine et de moins de 20% poids de Nickel. Après réduction, la masse 131 contient moins de 21% poids de Nickel réduit. Cette masse ne rentre pas dans le champ de l'invention car elle contient moins de 25% poids de nickel réduit. La masse (32, commercialisée par la société Axens sous la référence AX746 contient entre 25% et 30% poids de nickel sur un support poreux minéral à base d'alumine. Après réduction, 20 la masse 132 contient plus de 25% poids de Nickel réduit. La masse 133 commercialisée par la société Axens sous la référence LD746 contient plus de 50% poids de nickel, sur un support poreux minéral à base de silice alumine. Après réduction, la masse (33 contient plus de 40% poids de Nickel réduit. Pour chaque masse, l'échantillon de 50 ml qui se trouve dans le réacteur tubulaire et chauffé à 25 160 C en absence d'hydrogène (un balayage intermédiaire à l'azote étant réalisé afin de chasser l'hydrogène utilisé lors de la réduction). L'essence Al contenant 55,6 ppm poids de soufre dont 31,2 ppm poids de soufre sous forme de mercaptans est injectée avec un débit de 150 ml/h et sous une pression de 2 MPa dans le réacteur. 15 2908781 Au bout de 24h puis de 400 heures de fonctionnement, un échantillon de recette est récupéré et analysé. Masse de captation Temps Teneur en Teneur en Taux de d'opération soufre mercaptans captation du soufre (31 (comparatif) 24 heures 22,6 2,0 0,60 400 heures 52,3 30,3 0,06 132 (selon l'invention) 24 heures 18,7 0,7 0,68 400 heures 27,7 6,2 0,51 133 (selon l'invention) 24 heures 12,3 0,0 0,79 400 heures 19,9 1,9 0,66 Tableau 2 Les trois masses évaluées permettent de retenir plus de 60% du soufre au bout de 24 heures, toutefois, seules les masses X32 et (33 selon l'invention permettent de capter plus de 50% du soufre après 400 heures d'opération. 10 Exemple 3 : Influence de la température de captation L'essence Al contenant 55,6 ppm poids de soufre dont 31,2 ppm de mercaptans issue de l'exemple 1 est injectée, à un débit de 150 mUh, à une pression de 2 MPa dans un réacteur tubulaire rempli de 50 ml de masse [33. La température est ajustée à 35 C, 100 C puis 160 C. 15 La même expérience est réalisée à partir de l'essence A2 contenant 30 ppm poids de soufre dont 24,7 ppm poids de mercaptans. A chaque température, un échantillon de produit est prélevé et analysée. Le tableau 3 présente les teneurs en soufre et en mercaptans ainsi mesurés. Captation à 35 C Al 1 A21 Mercaptans, ppm poids 30,4 24,8 Soufre total, ppm poids 54,1 29,9 Captation à 100 C Al2 A22 Mercaptans, ppm poids 17,6 14,2 Soufre total, ppm poids 45,4 20,2 _ à 160 C A13 A23 _Captation ppm poids 2,9 2,3 _Mercaptans, Soufre total, ppm poids 18,1 7,3 5 20 Tableau 3 2908781 16 Les essences Ail, Al2 et A13 sont issues du traitement de l'essence Al sur la masse R3. Les essences A21, A22 et A23 sont issues du traitement de l'essence hydrodésulfurée A2 sur la masse X33. Il est clair, au vu de cet exemple, que la mise en oeuvre de la masse de captation à 35 C ne 5 permet pas de capter une grande quantité de soufre comparativement à la mise en oeuvre à 100 C et 160 C. Par contre, en opérant la masse de captation à 100 C et encore mieux à 160 C, il est possible de produire des essences à faible teneur en soufre comparativement à celles produites en opérant la masse de captation à 35 C. Dans le cas où la température est de 160 C, la masse capte la quasi-totalité des mercaptans, et une fraction importante des autres 10 composés soufrés. Comparaisons des exemples 1 et 3 Les essences A13 et A23 ont été analysées en détail afin de les comparer aux essences A3 et A4 issues de l'exemple 1. Le tableau 4 rassemble les résultats de ces analyses. 15 Essences issues de l'exemple Essences issues de l'exemple 1 3 Références de l'essence A3 A4 A13 A23 Mercaptans, ppm poids 18,1 10,2 2,9 2,3 Soufre total, ppm poids 19,8 10,8 18,1 7,3 Taux de désulfuration, % par rapport à 98,8% 99,3% 98,9% 99,6% l'essence A Taux de saturation des oléfines,% comparé 46,5% 55,6% 30,8% 38,2% à l'essence A Delta MON 1,9 2,2 1,3 1,5 Delta RON 5,5 7,2 3,7 4,7 Tableau 4 Les essences A3 et A13 présentent des teneurs en soufre total similaires. Par contre, l'essence A13 contient une fraction de mercaptans beaucoup plus réduite, ce qui induit un caractère 20 corrosif nettement plus faible. De plus, la perte d'octane de l'essence A13 (RON ou MON) est beaucoup plus faible que la perte d'octane de l'essence A3. L'essence A13 qui présente de meilleurs indices d'octane est donc de meilleure qualité. De même, les essences A4 et A23 présentent des teneurs en soufre total similaires. Par contre, l'essence A23 contient une fraction de mercaptans réduite, d'où un caractère corrosif très 25 faible. De plus, la perte d'octane de l'essence A23 est beaucoup plus faible que la perte d'octane de l'essence A4. L'essence A23 qui présente, par ailleurs, de meilleurs indices d'octane est donc de meilleure qualité. 2908781 17 Cet exemple illustre comment la mise en oeuvre d'un enchaînement d'une étape d'hydrodésulfuration et d'une étape complémentaire de captation des composés soufrés, sur un adsorbant selon l'invention et dans des conditions opératoires conformes à l'invention, 5 permet d'améliorer significativement la qualité de l'essence, par rapport à un traitement par procédé d'hydrodésulfuration seul. Par ailleurs, du fait de la mise en oeuvre de l'étape de captation, la température opératoire de l'étape d'hydrodésulfuration est significativement abaissée, ce qui permet d'améliorer la durée de vie du catalyseur de l'étape d'hydrodésulfuration, ainsi que la consommation d'énergie. 10 Revendications : 1- Procédé de traitement d'une fraction hydrocarbonée contenant du soufre comprenant les étapes suivantes: a) une étape d'hydrodésulfuration de ladite fraction hydrocarbonée afin de produire un effluent appauvri en soufre consistant à faire passer ladite fraction hydrocarbonée en mélange avec de l'hydrogène sur au moins un catalyseur d'hydrodésulfuration b) une étape de séparation de la fraction hydrocarbonée partiellement désulfurée, de l'hydrogène introduit en excès ainsi que de l'H2S formée lors de l'étape a) c) une étape de captation des composés soufrés consistant à mettre en contact la fraction hydrocarbonée partiellement désulfurée issue de l'étape b) avec un adsorbant comprenant au moins un élément sélectionné dans le groupe constitué par les éléments des groupes VIII, IB, IIB et IVA, l'adsorbant étant mis en oeuvre sous forme réduite en absence d'hydrogène à une température supérieure à 40 C, la teneur en métal sous forme réduite de l'adsorbant étant supérieure à 25% poids. 2- Procédé selon la revendication 1 dans lequel la fraction hydrocarbonée est une essence 20 contenant des composés oléfiniques. 3- Procédé selon l'une des revendications précédentes dans lequel l'adsorbant comprend au moins un élément sélectionné dans le groupe constitué par le nickel ou le fer pour le groupe VIII, le cuivre pour le groupe IB , le zinc pour le groupe IIB et le plomb pour le groupe IVA. 4- Procédé selon l'une des revendications précédentes dans lequel l'adsorbant comprend du nickel. 5- Procédé selon l'une des revendications précédentes dans lequel l'adsorbant comprend un 30 support à base d'oxyde métallique ou un liant à base d'oxyde métallique, l'oxyde métallique étant sélectionné dans le groupe constitué par les familles suivantes : les silices, les alumines, les silice-alumines ainsi que les zéolites. 25 2908781 19 6- Procédé selon l'une des revendications précédentes dans lequel l'adsorbant est mis en oeuvre à une température comprise entre 40 C et 300 C. 7- Procédé selon l'une des revendications précédentes dans lequel la teneur en métal sous 5 forme réduite de l'adsorbant est supérieure à 40% poids. 8- Procédé selon l'une des revendications précédentes dans lequel l'étape a) d'hydrodésulfuration consiste à mettre en contact l'essence à traiter avec de l'hydrogène, dans un ou plusieurs réacteurs d'hydrodésulfuration en série, contenant un ou plusieurs catalyseurs 10 adaptés pour réaliser l'hydrodésulfuration. 9- Procédé selon l'une des revendications précédentes dans lequel la pression d'opération de l'étape d'hydrodésulfuration est comprise dans le ou les réacteurs entre 0,5 MPa et 5 MPa et la température est comprise dans le ou les réacteurs entre 200 C et 400 C. 10-- Procédé selon l'une des revendications 8 ou 9 dans lequel dans le cas où l'étape a) d'hydrodésulfuration est effectuée dans plusieurs réacteurs en série, la température moyenne d'opération de chaque réacteur de l'étape d'hydrodésulfuration est supérieure d'au moins 5 C à la température d'opération du réacteur qui le précède . 11- Procédé selon l'une des revendications 8 à 10 dans lequel le ou les catalyseurs utilisés dans l'étape d'hydrodésulfuration comprennent un support minéral amorphe et poreux sélectionné dans le groupe constitué par les alumines, le carbure de silicium, la silice, les silice-alumines, l'oxyde de titane, l'oxyde de magnésium, ces deux derniers oxydes étant utilisés seul ou en mélange avec l'alumine ou la silice-alumine, la surface spécifique du support est inférieure à 200 m2/g, la porosité du catalyseur avant sulfuration est telle que celui-ci possède un diamètre moyen de pores supérieur à 20 nm, le catalyseur contient au moins un métal du groupe VI et/ou au moins un métal du groupe VIII sur ledit support, la densité surfacique du métal du groupe VI est comprise entre 2.10-4 et 4,0.10.3 gramme d'oxyde dudit métal par m2 de support. 12- Procédé selon l'une des revendications précédentes dans lequel dans l'étape b), le mélange réactionnel est refroidi, à une température inférieure à 80 C afin de condenser les hydrocarbures, les phases gaz et liquide sont séparées dans un ballon de séparation, la fraction 15 2908781 20 liquide qui contient l'essence désulfurée ainsi qu'une fraction de l'H2S dissout est envoyée vers une section de stripage, la fraction gazeuse constituée principalement d'hydrogène et qui contient la majorité de l'H2S est envoyée vers une section de purification. 5 13- Procédé selon la revendication 12 dans lequel le stripage est réalisé par chauffage de l'essence dans une colonne à distiller qui permet de récupérer en tête, les composés légers incondensables dont les traces résiduelles d'H2S. 14- Procédé selon l'une des revendications 2 à 13 dans lequel avant l'étape c) on mélange à 10 l'essence partiellement désulfurée issue de l'étape b), une autre essence contenant du soufre. 15- Procédé selon l'une des revendications précédentes dans lequel la fraction hydrocarbonée à traiter est distillée en deux fractions, une fraction légère et une fraction lourde, seule la fraction lourde est traitée par l'étape a) d'hydrodésulfuration, les fractions légères et lourde 15 sont remélangées avant ou après l'étape b) de séparation de l'H2S, et les fractions légères et lourdes sont traitées conjointement dans l'étape c) de captation. 16- Procédé selon l'une des revendications précédentes dans lequel la fraction hydrocarbonée est traitée avant l'étape a) dans une première étape consistant à convertir les composés soufrés 20 saturés légers de type mercaptans en composés soufrés plus lourds. 17- Procédé selon la revendications 16 dans lequel la fraction hydrocarbonée ainsi produite est distillée en trois coupes, une coupe légère, une coupe intermédiaire et une coupe lourde, chacune des coupe intermédiaire et lourde étant traitées séparément dans mie étape 25 d'hydrodésulfuration (étape a), puis une étape de séparation (étape b), l'étape de captation des composés soufrés (étape c) étant mise en oeuvre sur les effluents des étapes b) ou sur leur mélange.